(57)【要約】【課題】本発明の目的は、従来技術の課題を解決する材料組成物、当該材料組成物を備えた電子写真部材を提供することである。【解決手段】電子写真部材３００は、基材３０５と、基材３０５上に配置された少なくとも１つの部材層３１５と、を備える電子写真部材であって、部材層３１５は、少なくとも電子写真部材３００の熱伝導性を制御する量だけ、複数のグラフェン含有粒子１２０がポリマーマトリックス１１０中に分散されてなる。【選択図】図１Ａ
2010176124.tif 000002
【特許請求の範囲】
【請求項１】
基材と、
基材上に配置された少なくとも１つの部材層と、
を備える電子写真部材であって、
部材層は、少なくとも電子写真部材の熱伝導性を制御する量だけ、複数のグラフェン含有粒子がポリマーマトリックス中に分散されてなることを特徴とする電子写真部材。
【請求項２】
請求項１に記載の電子写真部材において、
複数のグラフェン含有粒子は、ポリマーマトリックス中に、ポリマーマトリックス重量に対して約１重量％〜約６０重量％存在し、
複数のグラフェン含有粒子の各粒子は、ナノチューブ、ナノファイバ、ナノシャフト、ナノピラー、ナノワイヤ、ナノロッド、ナノニードル、又はそれらの混合物であることを特徴とする電子写真部材。
【請求項３】
少なくとも電子写真部材の熱伝導性を制御する量の複数のグラフェン含有粒子とポリマーとを含む組成物分散体を作製する工程と、
作製された組成物分散体を基材に塗布する工程と、
基材上に塗布された組成物分散体を固化する工程と、
を有することを特徴とする電子写真部材の製造方法。
【請求項４】
フルオロポリマーを含むポリマーを溶媒中に溶解させる工程と、
複数のグラフェン含有粒子をポリマー含有溶媒と混合することによって組成物分散体を作製する工程と、
作製された組成物分散体を基材に塗布する工程と、
塗布された組成物分散体を固化して基材上にポリマーマトリックスを形成する工程と、  を有し、
複数のグラフェン含有粒子が、ポリマーマトリックス中に、ポリマー重量に対して約１重量％〜約６０重量％存在することを特徴とする電子写真部材の製造方法。
【発明の詳細な説明】
【技術分野】
【０００１】
本発明は、電子写真装置及び電子写真プロセスに使用される材料組成物に関し、特に、グラフェン含有材料組成物、グラフェン含有粒子を添加したポリマーマトリックスを備えた定着機構部材用の材料組成物に関する。
【背景技術】
【０００２】
多くのポリマー（例えば、ビトンＧＦ）は、本質的に熱伝導性ではなく、ポリマーマトリックス中に充填剤を導入することによってその熱伝導性を改良することができる。充填剤材料としては、銅粒子（又はフレーク又はニードル）、酸化アルミニウム、ナノアルミナ、酸化チタン、銀フレーク、窒化アルミニウム、ニッケル粒子、炭化シリコン、及び窒化シリコンが挙げられ、ポリマー材料の熱伝導性を改良するために、これらをポリマー材料に導入していた。
【発明の概要】
【発明が解決しようとする課題】
【０００３】
これらの熱伝導性ポリマー材料は、電子写真法において、例えば、定着作業用に使用していたが、依然として、ポリマー材料の特性を著しく改良する別の充填剤材料が要求されている。例えば、著しく改良された熱伝導性を有するコンポジット材料は、稼動温度を低減し、定着機構の部品の寿命を伸ばすことができる。さらに、用紙端部の磨耗は、定着機構の寿命を縮め、コスト高につながるので、定着機構の部材の用紙端部の磨耗を減らすことができるポリマー材料も望まれている。
【０００４】
本発明の目的は、従来技術の課題を解決する材料組成物、当該材料組成物を備えた電子写真部材を提供することである。
【課題を解決するための手段】
【０００５】
本発明に係る電子写真部材は、基材と、基材上に配置された少なくとも１つの部材層と、を備える電子写真部材であって、部材層は、少なくとも電子写真部材の熱伝導性を制御する量だけ、複数のグラフェン含有粒子がポリマーマトリックス中に分散されてなることを特徴とする。
【０００６】
また、複数のグラフェン含有粒子は、ポリマーマトリックス中に、ポリマーマトリックス重量に対して約１重量％〜約６０重量％存在し、グラフェン含有粒子の各粒子は、ナノチューブ、ナノファイバ、ナノシャフト、ナノピラー、ナノワイヤ、ナノロッド、ナノニードル、ナノファイバとそれらの混合物であることが好ましい。
【０００７】
本発明に係る電子写真部材の製造方法は、少なくとも電子写真部材の熱伝導性を制御する量の複数のグラフェン含有粒子とポリマーとを含む組成物分散体を作製する工程と、作製された組成物分散体を基材に塗布する工程と、基材上に塗布された組成物分散体を固化する工程と、を有することを特徴とする。
【図面の簡単な説明】
【０００８】
【図１Ａ】本発明の実施形態である材料組成物を示す図である。
【図１Ｂ】本発明の実施形態である別の材料組成物を示す図である。
【図２Ａ】３次元原子結晶構造を有するグラファイトを示す図である。
【図２Ｂ】２次元原子結晶構造を有するグラフェンを示す図である。
【図３】図１Ａ、Ｂの材料組成物を用いた電子写真部材の一例を示す図である。
【図４】図１Ａ、Ｂの材料組成物を用いた定着機構部材の形成方法を示す図である。
【発明を実施するための形態】
【０００９】
以下に示す実施の形態は、電子写真装置及び電子写真プロセスにとって有用な材料組成物を提供する。材料組成物は、複数のグラフェン含有粒子がポリマーマトリックス中に分散又は分布されている。このような材料組成物は、電子写真部材及び電子写真装置、例えば、定着機構の部材、定着部材、加圧ローラ、及び／又は剥離ドナー部材に用いることができる。ある実施形態では、材料組成物分散体を電子写真における基材上に塗布して、機能部材層を形成し、熱的、機械的及び／又は電気的特性の少なくとも１つを制御又は改良することができる。
【００１０】
図１Ａは、材料組成物１００Ａを示す図である。同図に示されるように、材料組成物１００Ａは、複数のグラフェン含有粒子１２０がポリマーマトリックス１１０中に分散又は分布されたものである。図１Ａでは、複数のグラフェン含有粒子１２０は、同様の大きさ及び形状を有するように表されているが、当業者は、複数のグラフェン含有粒子１２０が、異なる大きさ及び／又は形状を有してもよいことを理解している。さらに、図１Ａは概略図であって、他の粒子／充填剤／ポリマーを添加してもよく、又は存在する粒子／充填剤／ポリマーを取り除き又は改良してもよいことは、当業者には容易に理解される。
【００１１】
ここで、「グラフェン」という用語は、グラファイト構造内に配列された炭素の単一層を意味し、その炭素は六角形に配列して平面縮環体を形成する。グラファイト層の積層は、例えば、六角形又は菱面体である。例えば、グラフェンのグラファイト構造の大部分は、六角形の積層構造を有する。このようなグラファイト構造中の炭素原子は、一般的に、ｓｐ2混成で共有結合している。「グラファイト」という用語は、各原子が３つの隣接する原子と、３次元的に規則的な配列を有する蜂の巣状構造に結合した炭素原子の平坦なシートを意味するが、「グラファイト」という用語は、炭素が３次元結合することなく結合した炭素の単一層を通常含まない。
【００１２】
ここで使用される「グラフェン」という用語は、例えば、グラファイト構造を有する炭素の単一層（不純物を含む）だけでなく、炭素が複数の層で３次元結合したグラファイトをも含む。さらに、「グラフェン」は、フラーレン構造を有していてもよい。フラーレン構造は、一般的に、同数の炭素原子が５員環及び６員環でかご状に縮環した多環体を形成してなる化合物として認識されており、例示的には、Ｃ60、Ｃ70及びＣ80フラーレン又は３配位の炭素原子を有する他の閉じたかご状構造がある。
【００１３】
「グラファイト」と「グラフェン」という用語をより良く理解するために、図２Ａ、Ｂを用いる。図２Ａは、炭素２１０ａの３次元原子結晶構造２００Ａを有する「グラファイト」の概略図を、図２Ｂは、炭素２１０ｂの２次元原子結晶構造２００Ｂを有する「グラフェン」の概略図を、それぞれ示している。グラファイト及びグラフェンの原子結晶構造は、ジャーナルオブマテリアルズトゥデイ（Ｖｏｌ．１０、２００７年、「グラフェン−２次元の炭素」）でも見ることができ、これらは本教示の各種実施の形態に従う。
【００１４】
グラフェン含有粒子１２０は、種々の形態で使用することができる。例えば、グラフェン含有粒子１２０は、約１００ナノメートル以下のサイズ（例えば、幅又は直径）であるナノ粒子構造を有する。グラフェン含有粒子１２０は、例えば、ナノチューブ、ナノファイバ、ナノシャフト、ナノピラー、ナノワイヤ、ナノロッド、ナノニードル、及びその各種官能化及び誘導された繊維形態であってもよい。この繊維形態には、スレッド、ヤーン、ファブリック等の例示的形態を有するナノファイバがある。ある実施形態では、グラフェン含有粒子１２０は、マイクロスケールサイズであってもよく、例えば、ウィスカー、ロッド、フィラメント、かご状構造、バッキーボール（例えば、バックミンスターフラーレン）及びその混合形態であってもよい。
【００１５】
グラフェン含有粒子１２０は、例えば、そのグラファイト構造の化学変性に由来したシート又はナノチューブの形態を有するグラフェンの可溶性の小片であってもよい。グラフェン含有粒子１２０の合成方法としては、例えば、アーク放電、レーザアブレーション、高圧一酸化炭素（ＨｉＰＣＯ）、及び化学蒸着（ＣＶＤ）を用いる方法が挙げられる。
【００１６】
ある実施形態では、グラフェン含有粒子１２０は、１以上のグラフェン層（例えば、平坦な層）から形成されたチューブ又はシリンダからなるカーボンナノチューブの形態であってもよい。なお、これは、公知の１次元グラフェン非含有ナノチューブとは異なる。例えば、グラフェン含有カーボンナノチューブは、１つのグラフェンシートを含む単一壁のカーボンナノチューブ片（ＳＷＮＴ）であってもよく、又は多層グラフェンシートを含む多壁のカーボンナノチューブ片（ＭＷＮＴ）であってもよく、これらは互いに同心状に配列されても、入れ子状でもよい。単一壁ナノチューブ（ＳＷＮＴ）は、平坦なシートを無端シリンダへと巻き上げたものと類似し、一方、多壁ナノチューブ（ＭＷＮＴ）は、積層したシートを無端シリンダへと巻き上げたものと類似してもよい。
【００１７】
別の実施形態では、グラフェン含有粒子１２０は、筒状フィラメントのカーボンウィスカーの形態であってもよい。ここで、グラフェン層は、３次元的に規則的に積層するのではなく、スクロール方式で配列させる。
【００１８】
複数のグラフェン含有粒子１２０は、グラフェン含有材料組成物１００に多くの利点を提供する。例えば、グラフェン構造の平坦な形状によって、かつシリコン技術と統合することによって、グラフェン含有材料は、電子デバイスから放熱を促進することができる。グラフェンは、その原子振動が、他の材料に比べてその平坦な構造を通じて容易に伝搬するので、高い熱伝導性を有している。さらに、グラフェンは、フォトンのように事実上質量ゼロで、等速で固体内を移動する（例えば、電子について及び／又はホールについての）電荷キャリアとして利用することができる。さらに、グラフェンは、欠陥からの散乱率が本質的に低く、これは、電子の挙動が粒子というよりむしろ波であることに基づくエレクトロニクスを示している。
【００１９】
例えば、純粋な形態のグラフェンは、約４×１０3Ｗｍ-1Ｋ-1以上（例えば、約４×１０3Ｗｍ-1Ｋ-1〜約６×１０3Ｗｍ-1Ｋ-1の範囲）の熱伝導性を提供することができる。この熱伝導性は、グラフェン非含有材料、例えば、グラフェン非含有カーボンナノチューブ、グラフェン非含有グラファイト、金属（例えば、銅及びアルミニウム）に比べて非常に高い。さらに、グラフェンは、機械的強健性（例えば、高い強度及び剛性）を提供することができる。例えば、グラフェンは、約１Ｎ／ｍ以上のレベル、例えば、バルクのグラファイトとは異なり、約１〜５Ｎ／ｍのバネ定数を提供することができ、約０．５ＴＰａの模範的ヤング率を提供することができる。
【００２０】
図１に戻って言及すると、グラフェン含有粒子１２０は、ポリマーマトリックス１１０内に分布する充填剤材料として使用され、例えば、得られるポリマー材料の熱伝導性や機械的強健性のような物理特性を実質的に制御する（向上させる）ことができる。得られる材料は、各種定着サブシステムや実施形態において、例えば、定着機構材料として使用してもよい。
【００２１】
ポリマーマトリックス１１０には、各種ポリマーを使用することができ、特定用途に応じた所望の特性を提供することができる。ポリマーマトリックス１１０に使用されるポリマーとしては、これに限定されないが、シリコンエラストマー、フルオロエラストマー、フルオロプラスチック、サーモエラストマー、フルオロ樹脂が挙げられる。例えば、ポリマーマトリックス１１０には、テトラフルオロエチレン（ＴＦＥ）、パーフルオロ（メチルビニルエーテル）、パーフルオロ（プロピルビニルエーテル）、パーフルオロ（エチルビニルエーテル）、フッ化ビニリデン（ＶＤＦ又はＶＦ２）、ヘキサフルオロプロピレン（ＨＦＰ）、及びその混合物からなる群から選択されるモノマー繰り返しユニットを有するフルオロエラストマーを用いることができる。
【００２２】
市販入手可能なフルオロエラストマーとしては、例えば、ビトンＡ（ヘキサフルオロプロピレン（ＨＦＰ）とフッ化ビニリデン（ＶＤＦ又はＶＦ２）のコポリマー）、ビトンＢ（テトラフルオロエチレン（ＴＦＥ）、フッ化ビニリデン（ＶＤＦ）及びヘキサフルオロプロピレン（ＨＦＰ）のターポリマー）、及びビトンＧＦ（ＴＦＥ、ＶＦ２、ＨＦＰを含むテトラポリマー）、さらには、ビトンＥ、ビトンＥ６０Ｃ、ビトンＥ４３０、ビトン９１０、ビトンＧＨ及びビトンＧＦが挙げられる。ビトンとは、Ｅ．Ｉ．デュポン・デ・ネモース社の商品名（登録商標）である。また、別の市販入手可能なフルオロエラストマーとしては、例えば、３Ｍ社のダイネオンTMが挙げられる。
【００２３】
別の市販入手可能なフルオロポリマーとしては、例えば、フルオレル２１７０R、フルオレル２１７４、フルオレル２１７６、フルオレル２１７７及びフルオレルＬＶＳ７６が挙げられる。フルオレル（後述のアフラスも）は、３Ｍ社の商品名（登録商標）である。さらなる市販入手可能な材料としては、アフラス（ポリ（プロピレン−テトラフルオロエチレン））及びフルオレルＩＩ（Ｌｌｌ９００）（ポリ（プロピレン−テトラフルオロエチレンビニリデンフルオリド））、さらには、Ｆｏｒ−６０ＫＩＲ、Ｆｏｒ−ＬＨＦ、ＮＭ、Ｆｏｒ−ＴＨＦ、Ｆｏｒ−ＴＦＳ、ＴＨ及びＴＮ５０５のように識別されるテクノフロン（ソルベイ・ソレキシーズから入手可能）が挙げられる。
【００２４】
ある実施形態では、ポリマーマトリックス１１０には、ポリテトラフルオロエチレン、テトラフルオロエチレンとヘキサフルオロプロピレンのコポリマー、テトラフルオロエチレンとパーフルオロ（プロピルビニルエーテル）のコポリマー、テトラフルオロエチレンとパーフルオロ（エチルビニルエーテル）のコポリマー、及びテトラフルオロエチレンとパーフルオロ（メチルビニルエーテル）のコポリマーからなる群から選択されるフルオロ樹脂が含まれてもよい。
【００２５】
ある実施形態では、ポリマーマトリックス１１０には、フルオロプラスチック、例えば、ＰＦＡ（ポリフルオロアルコキシポリテトラフルオロエチレン）、ＰＴＦＥ（ポリテトラフルオロエチレン）、又はＦＥＰ（フッ化エチレンプロピレンコポリマー）が含まれてもよい。これらのフルオロポリマーは、例えば、テフロンＰＦＡ、テフロンＰＴＦＥ、テフロンＦＥＰとして市販入手可能である。（テフロンは登録商標である。）
【００２６】
ある実施形態では、ポリマーマトリックス１１０には、有効な架橋薬剤（架橋剤或いは硬化剤とも称する）を用いて架橋されたポリマーが含まれてもよい。例えば、ポリマーマトリックスにフッ化ビニリデン含有フルオロエラストマーが含まれる場合には、硬化剤としては、ビスフェノール化合物、ジアミノ化合物、アミノフェノール化合物、アミノ−シロキサン化合物、アミノ−シラン、又はフェノール−シラン化合物が挙げられる。ビスフェノール架橋剤の一例としては、Ｅ．Ｉ．デュポン・デ・ネモース社から入手可能なビトンキュラティブＮＯ．５０(ＶＣ−５０)である。ＶＣ−５０は、溶媒懸濁液に可溶であり、例えば、テトラフルオロエチレン（ＴＦＥ）、ヘキサフルオロプロピレン（ＨＦＰ）、及びフッ化ビニリデン（ＶＦ２）を含むビトンＧＦが有する架橋用反応部位で有効に作用する。
【００２７】
図１Ｂに示されるように、種々の充填剤、例えば、常套的な充填剤材料を使用することもできる。図１Ｂの材料組成物１１０Ｂでは、複数の非グラフェン充填剤１３０が、グラフェン含有粒子１２０と共に、ポリマーマトリックス１１０内に分散／分布されている。
【００２８】
ある実施形態では、非グラフェン充填剤１３０は、ミクロン又はナノスケールのサイズである。非グラフェン充填剤１３０は、有機化合物、無機化合物又は金属でもよい。例えば、非グラフェン充填剤１３０としては、銅粒子、銅フレーク、銅ニードル、酸化アルミニウム、ナノアルミナ、酸化チタン、銀フレーク、窒化アルミニウム、ニッケル粒子、炭化シリコン、窒化シリコン等のようなコンポジット材料用の充填剤が挙げられる。なお、グラフェン含有粒子１２０と非グラフェン充填剤１３０のいずれの多くの組み合わせをも、これらの少なくとも１つがグラフェン含有粒子を含む限り、本開示は考慮するものである。
【００２９】
ある実施形態では、材料組成物１００は、好適な電子写真部材及び電子写真装置に用いることができる。例えば、図３は、例示的な電子写真部材３００を示す。図３に示される電子写真部材３００において、他の粒子／層／基材を加え、又は存在する粒子／層／基材を取り除き又は改良してもよいことは、当業者に明白である。
【００３０】
電子写真部材３００は、例えば、電子写真装置に有用な定着部材、加圧部材、ドナー部材であってもよい。電子写真部材３００は、例えば、ロール、ベルト、プレート又はシートの形態であってもよい。図３に示されるように、電子写真部材３００は、基材３０５と、基材３０５上に形成された少なくとも１つの部材層３１５と、を備える。
【００３１】
部材３００は、コアとなる基材３０５上に少なくとも１つの部材層３１５が形成された定着機構ローラである。ある実施形態では、コア基材は、筒状チューブ又は固体の筒状シャフトの形態であってもよい。当業者は、他の基材形態、例えば、ベルト基材を用いて、部材３００の剛性、構造的完全性を維持できることを理解している。
【００３２】
部材層３１５は、例えば、図１Ａ、Ｂに示されるような材料組成物１００（１００Ａ、Ｂ）を備える。したがって、部材層３１５は、ポリマーマトリックス中に分散される複数のグラフェン含有粒子と、金属又は金属酸化物のような任意の非グラフェン充填剤とを含む。図３に示されるように、部材層３１５は、基材３０５上に直接形成される。ある実施形態では、部材用途に応じて１以上のさらなる機能層が部材層３１５上に及び／又は部材層３１５と基材３０５の間に形成されてもよい。
【００３３】
部材３００は、例えば、シリコンゴム層を部材層３１５と基材３０５の間に配置して２層構造とすることができる。別の実施形態では、部材３００は、弾性層又は基材３０５上に形成された部材層３１５の上に、例えば、フルオロポリマーを含む表面層を備えることができる。
【００３４】
図４は、定着部材を形成する方法の一例を示す。図４の方法４００では、一連の作業又は事象を下向きに示しているが、本発明は、このような例示の順序に限定されないことは明らかである。例えば、いくつかの作業は、異なる順序で、或いは別のその他の作業又は事象と並行して行ってもよい。さらに、ここで示される１以上の作業は、１以上の別個の作業及び／又は段階で行ってもよい。
【００３５】
図４の４１０では、例えば、目的のポリマー（例えば、ビトンＧＦ）とグラフェン含有粒子とを、ポリマーに応じて好適な溶媒中に含有した組成物分散体を調製する。溶媒としては、例えば、水、メチルエチルケトン（ＭＥＫ）、メチルイソブチルケトン（ＭＩＢＫ）、メチル−ｔｅｒｔ−ブチルエーテル（ＭＴＢＢ）、メチル−ｎ−アミルケトン（ＭＡＫ）、テトラヒドロフラン（ＴＨＦ）、アルカリ、メチルアルコール、エチルアルコール、アセトン、酢酸エチル、酢酸ブチル、又はいずれかの他の低分子量カルボニル、極性溶媒、不燃性油圧油、Ｗｉｔｔｉｇ反応溶媒、例えば、ジメチルホルムアミド（ＤＭＦ）、ジメチルスルホキシド（ＤＭＳＯ）、及びＮ−メチル−２−ピロリドン（ＮＭＰ）が挙げられる。これらの溶媒を用いて組成物分散体を調製することができる。
【００３６】
例えば、組成物分散体は、まず、好適な溶媒中にポリマーを溶解させ、次いで、複数のグラフェン含有粒子をこの溶媒中に、所望の特性、例えば、所望の熱伝導性又は機械強度を提供するための量だけ添加することにより作製される。ある実施形態では、組成物分散体は、熱伝導性を向上させるために、ポリマーマトリックスの約１重量％〜約６０重量％のグラフェンを含有する。
【００３７】
ある実施形態では、組成物分散体を調製する場合に、機械的プロセス、例えば、攪拌、超音波処理又は磨砕機ボールミル粉砕／研磨を用いて、分散体の混合を促進することができる。例えば、攪拌ロッドとテフロンブレードを取り付けた攪拌器具を用いて、溶媒中でグラフェン含有粒子をポリマーと全体的に混合し、その後、硬化剤のような化学薬剤や金属酸化物のような任意の非グラフェン充填剤を混合された分散体に添加することができる。
【００３８】
４２０において、定着機構の部材のような電子写真部材は、所定量の組成物分散体（例えば、所望のポリマー、その硬化剤、複数のグラフェン含有粒子及び任意の無機充填剤を溶媒中に含む）を、例えば、基材３０５（図３）に塗布することで形成することができる。組成物分散体の基材への塗布は、例えば、デポジッション、コーティング、成形又は押出しにより行なわれる。ある実施形態では、組成物分散体、即ち、反応混合物を、基材上にスプレイコート、フローコート、射出成形することができる。
【００３９】
４３０において、塗布された組成物分散体は、固化（例えば、硬化）されて、部材層（例えば、部材層３１５）を、基材（例えば、図３の基材３０５）上に形成することができる。硬化プロセスには、例えば、乾燥プロセス及び／又は温度傾斜を含む段階的プロセスが含まれてもよい。組成物分散体によっては、種々の硬化法を使用することができる。ある実施形態では、硬化プロセスに次いで、硬化した部材を水浴中或いは室温で冷却してもよい。
【００４０】
形成された定着機構の部材は、所望の特性、例えば、熱伝導性、機械強度と、他の物理特性、例えば、磨耗性能又は剥離性能を有することができる。ある実施形態では、電子写真装置及び電子写真プロセスに依存して、基材上に部材層を形成する前に又は形成した後に、さらなる機能層を形成してもよい。
【符号の説明】
【００４１】
１００Ａ、１００Ｂ  材料組成物、１１０  ポリマーマトリックス、１２０  グラフェン含有粒子、１３０  非グラフェン充填剤、２００Ａ  ３次元原子結晶構造、２００Ｂ  ２次元原子結晶構造、２１０Ａ、２１０Ｂ  炭素、３００  電子写真部材、３０５  基材、３１５  部材層。
【図１Ａ】
2010176124.tif 000003
【図１Ｂ】
2010176124.tif 000004
【図２Ａ】
2010176124.tif 000005
【図２Ｂ】
2010176124.tif 000006
【図３】
2010176124.tif 000007
【図４】
2010176124.tif 000008